(57)【要約】【課題】本発明の目的は、縮小部を長くすることなく、特定の断面形状にすることで、発生する伸長速度、応力を小さくし、複雑な制御装置を必要とせず、バラス効果を抑制し、高品質なシートを安定して製造することが可能なシート成形口金を提供することにある。【解決手段】シート材料を幅方向に拡幅するマニホールドと、前記マニホールドと連通して前記シート材料を厚み方向に圧縮する縮小部と、前記縮小部と連通して前記シート材料を下方へと導くスリットとを有するシート成形口金であって、前記縮小部の流動方向寸法をＬ、前記縮小部の上流からの流動方向位置をＬで除した値をｘ、前記スリットの厚み方向寸法をβ、ｘにおける前記縮小部の厚み方向寸法をβで除した値をαｘとすると、ｘ＝１／４、２／４、３／４における｜ｄαｘ／ｄｘ｜が流動方向の下流ほど小さいことを特徴とするシート成形口金。【選択図】図５
2013176970.tif 000002
【特許請求の範囲】
【請求項１】
シート材料を幅方向に拡幅するマニホールドと、前記マニホールドと連通して前記シート材料を厚み方向に圧縮する縮小部と、前記縮小部と連通して前記シート材料を下方へと導くスリットとを有するシート成形口金であって、前記縮小部の流動方向寸法をＬ、前記縮小部の上流からの流動方向位置をＬで除した値をｘ、前記スリットの厚み方向寸法をβ、ｘにおける前記縮小部の厚み方向寸法をβで除した値をαｘとすると、ｘ＝１／４、２／４、３／４における｜ｄαｘ／ｄｘ｜が前記流動方向の下流ほど小さいことを特徴とするシート成形口金。
【請求項２】
｜ｄαｘ／ｄｘ｜／αｘ２＜１０であることを特徴とする請求項１に記載のシート成形口金。
【請求項３】
｜ｄαｘ／ｄｘ｜／αｘ２が平均値の±１０％以下の範囲内であることを特徴とする請求項２に記載のシート成形口金。
【請求項４】
αｘの最大値が５以上であることを特徴とする請求項１から３のいずれかに記載のシート成形口金。
【請求項５】
前記シート材料が前記スリット内を流れる平均滞留時間が１００ｓ以下であることを特徴とする請求項１から４のいずれかに記載のシート成形口金。
【請求項６】
５β≦Ｌ≦１００βであることを特徴とする請求項１から５のいずれかに記載のシート成形口金。
【請求項７】
前記シート材料の最長緩和時間が０．０１ｓ以上であることを特徴とする請求項１から６のいずれかに記載のシート成形口金。
【請求項８】
シート材料をマニホールドにより幅方向に拡幅し、前記マニホールドと連通している縮小部により前記シート材料を厚み方向に圧縮し、前記縮小部と連通しているスリットにより前記シート材料を下方へと導くシート成形方法であって、前記縮小部の流動方向寸法をＬ、前記縮小部の上流からの流動方向位置をＬで除した値をｘ、前記スリットの厚み方向寸法をβ、ｘにおける前記縮小部の厚み方向寸法をβで除した値をαｘとすると、ｘ＝１／４、２／４、３／４における｜ｄαｘ／ｄｘ｜が前記流動方向の下流ほど小さいこと前記縮小部を用いることを特徴とするシート成形方法。
【請求項９】
前記シート材料が前記スリット内を流れる平均滞留時間が１００ｓ以下であることを特徴とする請求項８に記載のシート成形方法。
【請求項１０】
前記シート材料の最長緩和時間が０．０１ｓ以上であることを特徴とする請求項８または９に記載のシート成形方法。
【発明の詳細な説明】
【技術分野】
【０００１】
本発明は、シート成形口金およびシート成形方法に関する。
【背景技術】
【０００２】
一般的なシート成形口金としては、押出機などで溶融されたシート材料（典型的には溶融樹脂など）を、供給管を経てシート成形口金に供給し、マニホールドでシート幅方向（以下、幅方向と称する）に拡幅し、縮小部でシート厚み方向（以下、厚み方向と称する）に圧縮し、スリットで下方へと導いて吐出し、シートを成形する方法が知られている。そして、吐出されたシートは固化され、そのまま、あるいは、延伸等の後処理が施され、フィルムとなる。
【０００３】
フィルムの高機能化によって、近年、その原料に様々な物性のシート材料が使用されている。これらのシート材料には、溶融状態でも、流体としての粘性の性質だけではなく、固体としての弾性の性質も併せ持つ粘弾性を有するものもある。この粘弾性によって、製膜工程上問題となる不良現象が発生することがある。その不良現象の一つに、バラス効果がある。この現象は、スリットから吐出されたシート材料がスリット間隙よりも厚くなり、製膜が不安定になるというものである。この現象は、粘性のシート材料でも生じるが、スウェル比（スリット間隙に対するシートの厚み）は１．１３程度と小さく、製膜工程上問題とはならない。しかし、粘弾性のシート材料の場合は、スウェル比が２倍以上になることもあり、製膜工程上問題となる。この現象は、主に、シート材料がマニホールドからスリットへ流れる際に厚み方向に圧縮されることで発生する応力が吐出後に解放されることにより発生する。この応力はスリットを流れている間に徐々に緩和されるため、スリット長さを長くしてバラス効果を抑制する方法がある。また、この応力は厚み方向に圧縮される速度（伸長速度）に比例して大きくなるため、縮小部をシート材料の流動方向に長くすることで、マニホールドからスリットへ緩やかに圧縮させ、発生する伸長速度、応力を小さくして、バラス効果を抑制する方法もある。しかし、どちらの方法も、シート成形口金が流動方向に大きくなり、圧力上昇や口金の変形などの問題が生じる。
【０００４】
ところで、本発明の好ましい形態と一見すると似ているように見える技術として、特許文献１に開示されているシート成形口金がある。
【０００５】
特許文献１には、上流で積層された流動性の異なるシート材料をマニホールドで幅方向に拡幅する際、どちらのシート材料も全幅で積層されるようにする目的で、マニホールドの流動性の良いシート材料側に膨出部を有するシート成形口金が開示されている。図１は特許文献１シート成形口金の厚み方向と流動方向に沿った断面図である。図１に示すように、上流で積層されたシート材料を幅方向に拡幅するマニホールド１０２、マニホールド１０２に連通してシート材料を下流へと導くスリット１０４、マニホールド１０２内に有する膨出部１０５からなる。流動性の異なるシート材料が積層されていた場合、マニホールド１０２でシート材料が幅方向に拡幅される際に、流動性の良いシート材料は端部まで流れるが、流動性の悪いシート材料は端部まで流れず、どちらのシート材料も全幅で積層することが困難なことがある。そこで、マニホールドの流動性の良いシート材料側に膨出部１０５を設置することによって、流動性の良いシート材料の流れを妨害し、流動性の悪いシート材料と同じように端部まで流れるようにして、どちらのシート材料を全幅で積層することができるというものである。
【０００６】
しかし、本発明者らの知見によると、特許文献１のような従来のシート成形口金では、シート材料の積層精度の改善はなしえても、バラス効果を改善し、製膜安定性を向上させるものではない。
【先行技術文献】
【特許文献】
【０００７】
【特許文献１】特許第４７１４３９０号公報
【発明の概要】
【発明が解決しようとする課題】
【０００８】
本発明の目的は、縮小部を長くすることなく、特定の断面形状にすることで、発生する伸長速度、応力を小さくし、複雑な制御装置を必要とせず、バラス効果を抑制し、高品質なシートを安定して製造することが可能なシート成形口金を提供することにある。
【課題を解決するための手段】
【０００９】
上記目的を達成するため、本発明によれば、シート材料を幅方向に拡幅するマニホールドと、前記マニホールドと連通して前記シート材料を厚み方向に圧縮する縮小部と、前記縮小部と連通して前記シート材料を下方へと導くスリットとを有するシート成形口金であって、前記縮小部の流動方向寸法をＬ、前記縮小部の上流からの流動方向位置をＬで除した値をｘ、前記スリットの厚み方向寸法をβ、ｘにおける前記縮小部の厚み方向寸法をβで除した値をαｘとすると、ｘ＝１／４、２／４、３／４における｜ｄαｘ／ｄｘ｜が前記流動方向の下流ほど小さいことを特徴とするシート成形口金が提供される。
【００１０】
また、本発明の好ましい形態によれば、｜ｄαｘ／ｄｘ｜／αｘ２＜１０であることを特徴とする請求項１に記載のシート成形口金が提供される。
【００１１】
また、本発明の好ましい形態によれば、｜ｄαｘ／ｄｘ｜／αｘ２が平均値の±１０％以下の範囲内であることを特徴とする請求項２に記載のシート成形口金が提供される。
【００１２】
また、本発明の好ましい形態によれば、αｘの最大値が５以上であることを特徴とする請求項１から３のいずれかに記載のシート成形口金が提供される。
【００１３】
また、本発明の好ましい形態によれば、前記シート材料が前記スリット内を流れる平均滞留時間が１００ｓ以下であることを特徴とする請求項１から４のいずれかに記載のシート成形口金が提供される。
【００１４】
また、本発明の好ましい形態によれば、５β≦Ｌ≦１００βであることを特徴とする請求項１から５のいずれかに記載のシート成形口金が提供される。
【００１５】
また、本発明の好ましい形態によれば、前記シート材料の最長緩和時間が０．０１ｓ以上であることを特徴とする請求項１から６のいずれかに記載のシート成形口金が提供される。
【００１６】
また、本発明の別の形態によれば、シート材料をマニホールドにより幅方向に拡幅し、前記マニホールドと連通している縮小部により前記シート材料を厚み方向に圧縮し、前記縮小部と連通しているスリットにより前記シート材料を下方へと導くシート成形方法であって、前記縮小部の流動方向寸法をＬ、前記縮小部の上流からの流動方向位置をＬで除した値をｘ、前記スリットの厚み方向寸法をβ、ｘにおける前記縮小部の厚み方向寸法をβで除した値をαｘとすると、ｘ＝１／４、２／４、３／４における｜ｄαｘ／ｄｘ｜が前記流動方向の下流ほど小さいこと前記縮小部を用いることを特徴とするシート成形方法が提供される。
【００１７】
また、本発明の好ましい形態によれば、前記シート材料が前記スリット内を流れる平均滞留時間が１００ｓ以下であることを特徴とする請求項８に記載のシート成形方法が提供される。
【００１８】
また、本発明の好ましい形態によれば、前記シート材料の最長緩和時間が０．０１ｓ以上であることを特徴とする請求項８または９に記載のシート成形方法が提供される。
【００１９】
本発明において、「シート材料」とは、シートを構成する材料をいう。シート材料としては、たとえば、ポリエチレン・ポリプロピレン・ポリスチレン・ポリメチルペンテンなどのポリオレフィン樹脂、脂環族ポリオレフィン樹脂、ナイロン６・ナイロン６６などのポリアミド樹脂、アラミド樹脂、ポリエチレンテレフタレート・ポリブチレンテレフタレート・ポリプロピレンテレフタレート・ポリブチルサクシネート・ポリエチレン−２，６−ナフタレートなどのポリエステル樹脂、ポリカーボネート樹脂、ポリアリレート樹脂、ポリアセタール樹脂、ポリフェニレンサルファイド樹脂、４フッ化エチレン樹脂・３フッ化エチレン樹脂・３フッ化塩化エチレン樹脂・４フッ化エチレン−６フッ化プロピレン共重合体・フッ化ビニリデン樹脂などのフッ素樹脂、アクリル樹脂、メタクリル樹脂、ポリアセタール樹脂、ポリグリコール酸樹脂、ポリ乳酸樹脂、などを溶媒に溶かすか溶融するなどして流動化したものを用いることができる。またこれらの熱可塑性樹脂としてはホモ樹脂であってもよく、共重合または２種類以上のブレンドであってもよい。また、各熱可塑性樹脂中には、各種添加剤、例えば、酸化防止剤、帯電防止剤、結晶核剤、無機粒子、有機粒子、減粘剤、熱安定剤、滑剤、赤外線吸収剤、紫外線吸収剤、屈折率調整のためのドープ剤などが添加されていてもよい。
【００２０】
また、本発明において、「幅方向」とは、シート材料が口金から吐出されてシートに成形されたときに、シートの幅方向と一致する方向をいう。
【００２１】
また、本発明において、「流動方向」とは、スリット内におけるシート材料の主な流れ方向をいう。
【００２２】
また、本発明において、「下方」とは、流動方向が鉛直方向成分を有する方向をいう。
【００２３】
また、本発明において、「厚み方向」とは、幅方向と流路方向に対して垂直な方向をいう。
【００２４】
また、本発明において、「Ｌ」とは、縮小部の流動方向寸法をいい、「ｘ」とは、縮小部の上流からの流動方向位置をＬで除した値をいう。ここで、マニホールドとの連通部がｘ＝０で、スリットとの連通部がｘ＝１である。
【００２５】
また本発明において、「β」とは、スリットの厚み方向寸法をいい、「αｘ」とは、ｘにおける縮小部の厚み方向寸法をβで除した値をいう。ここで、マニホールドとの連通部ではαｘ＞１で、スリットに近づくほどαｘは１に近づく。
【００２６】
また本発明において、｜ｄαｘ／ｄｘ｜とは、流動方向に対する縮小部の変化量の絶対値を意味し、値が大きいほど縮小部は急激に縮小している。
【００２７】
また本発明において、｜ｄαｘ／ｄｘ｜／αｘ２とは、縮小部での伸長速度に影響する縮小部の形状因子を意味し、値が大きいほど伸長速度も大きくなる。
【００２８】
また、本発明において、「マニホールド」とは、シート成形口金内においてシート材料を幅方向に拡幅する部分をいい、その形状は幅方向で異なる場合もある。
【００２９】
また、本発明において、「縮小部」とは、マニホールドと連通して、シート材料を厚み方向に圧縮する部分をいう。ここで、｜ｄαｘ／ｄｘ｜＞０．１である。
【００３０】
また、本発明において、「スリット」とは、縮小部と連通して、シート材料を下流へと導く部分をいう。ここで、スリットの下流に新たなマニホールドが連通する場合もある。
【００３１】
また、本発明において、「最長緩和時間」とは、ＪＩＳ  Ｋ７１１７−２の方法でせん断速度（１／ｓ）とせん断粘度（Ｐａ・ｓ）の関係をもとめ、ニュートン領域と非ニュートン領域の変曲点でのせん断速度の逆数である。ここで、変曲点とは、せん断粘度の常用対数をせん断速度の常用対数で微分した値が−０．０５以下になる点である。
【発明の効果】
【００３２】
本発明に係るシート成形口金では、縮小部を長くすることなく、特定の断面形状にすることで、発生する伸長速度、応力を小さくし、複雑な制御装置を必要とせず、バラス効果を抑制し、高品質なシートを安定して製造することが出来る。
【図面の簡単な説明】
【００３３】
【図１】特許文献１のシート成形口金の厚み方向と流動方向に沿った断面図。
【図２】本実施形態のシート成形口金の概要を説明するための斜視図。
【図３】本実施形態のシート成形口金のシート材料が通り得る内部空間のみを表示したものの斜視図。
【図４】従来のシート成形口金の厚み方向と流動方向に沿った断面図。
【図５】本実施形態のシート成形口金の厚み方向と流動方向に沿った断面図。
【図６】従来と本実施形態のシート成形口金における縮小部での流動方向に対する｜ｄαｘ／ｄｘ｜を表すグラフ。
【図７】縮小時のシート材料の状態を表すシート成形口金の厚み方向と流動方向に沿った断面図。
【図８】従来と本実施形態のシート成形口金における縮小部での流動方向に対する伸長速度を表すグラフ。
【図９】本実施形態のシート成形口金の厚み方向と流動方向に沿った断面図。
【図１０】本実施形態のシート成形口金の厚み方向と流動方向に沿った断面図。
【発明を実施するための形態】
【００３４】
以下に本実施形態について詳細に述べるが、本発明は以下の実施例を含む実施形態に限定されるものではない。
【００３５】
図２、３、５、９、１０は本実施形態のシート成形口金に関する図である。なお、各において、従来の技術と同じ用途および機能を有している部材については、同じ符号を有している場合がある。
【００３６】
本実施形態では、押出機などで溶融されたシート材料（典型的には溶融樹脂など）を、供給管を経てシート成形口金に供給し、マニホールドでシート幅方向（以下、幅方向と称する）に拡幅し、縮小部でシート厚み方向（以下、厚み方向と称する）に圧縮し、スリットで下方へと導いて吐出し、シートを成形する。
【００３７】
次に、この本実施形態のシート成形口金の基本構成を説明する。図２は、本実施形態のシート成形口金の概略斜視図である。本実施形態のシート成形口金は、図２に示すように、シート材料を供給する供給管１、供給管１により供給されたシート材料の幅と厚みを所定の値に調整し、調整されたシート材料を吐出し、シート３を成形するシート成形口金２、および口金２から吐出されたシート３を冷却し固化させるキャスティングドラム４からなる。キャスティングドラム４で固化したシートは、通常、矢印ＮＳで示すように、延伸工程（示せず）に送られ、一方向あるいは二方向に延伸され、積層フィルムとなる。
【００３８】
また、本実施形態のシート成形口金２の内部構成を説明する。図３は、本実施形態のシート成形口金のシート材料等が通り得る内部空間のみを表示したものの斜視図である。シート成形口金２は、図３に示すように、シート材料を供給する供給管１に連通する流路１１、流路１１に連通してシート材料を幅方向に拡幅するマニホールド１２、マニホールド１２に連通してシート材料を厚み方向に縮小する縮小部１３、縮小部１３に連通してシート材料を下方へと導くスリット１４からなる。
【００３９】
また、図４、５は、従来と本実施形態のシート成形口金の厚み方向と流動方向に沿った断面図である。図４、５に示すように、縮小部１３の流動方向寸法がＬ、縮小部１３の上流からの流動方向位置をＬで除した値がｘ、スリット１４の厚み方向寸法がβ、ｘにおける縮小部１３の厚み方向寸法をβで除した値がαｘである。ここで、ｘは０から１であり、αｘはｘに沿って徐々に小さくなって、最終的には１となる。また、図６は、従来と本実施形態のシート成形口金における縮小部での流動方向に対する｜ｄαｘ／ｄｘ｜を表すグラフである。図６に示すように、ｘ＝１／４、２／４、３／４において、従来のシート成形口金は｜ｄαｘ／ｄｘ｜が一定であるのに対し、本実施形態のシート成形口金は｜ｄαｘ／ｄｘ｜が流動方向の下流ほど小さくなっている。
【００４０】
そこで、本発明者らは鋭意検討を重ねた結果、図６に示すように、ｘ＝１／４、２／４、３／４における｜ｄαｘ／ｄｘ｜が流動方向の下流ほど小さくすることにより、発生する伸長速度、応力を小さくし、バラス効果を抑制し、高品質なシートを安定して得られることを見出した。
【００４１】
ここで、本実施形態の技術的意味を以下に説明する。まず、縮小時のシート材料の状態を説明する。図７は、シート成形口金の厚み方向と流動方向に沿った断面図である。図７に示すように、マニホールド１２の厚み方向寸法よりもスリット１４の厚み方向寸法が小さいためにシート材料は縮小部１３にて厚み方向に縮小される。このとき、シート材料は圧縮される向きに法線応力がかかり、その応力は蓄積される。この蓄積された応力はスリット１４内を流れる間に徐々に緩和されるが、緩和されなかった応力が一気に吐出時に解放されて、シートの厚みが厚くなる。このシート材料を圧縮する法線応力は厚み方向に圧縮される速度（伸長速度）に比例して大きくなる。
【００４２】
次に、従来と本実施形態のシート成形口金での伸長速度について説明する。図８は、従来と本実施形態のシート成形口金における縮小部での流動方向に対する伸長速度を表すグラフであり、点線は従来、実線は本実施形態のシート成形口金での伸長速度を表す。伸長速度はポリマーの流速を流動方向に微分した値であり、Ｌ、ｘ、β、αｘを用いて、｜ｄαｘ／ｄｘ｜／αｘ２×Ｑ／βＬと表すことができる。ここで、Ｑは単位幅方向寸法あたりにおけるポリマーの体積流量であり、Ｑ／βＬは製膜条件、口金の大きさによって決まる項であり、｜ｄαｘ／ｄｘ｜／αｘ２は縮小部１３の形状で決まる項である。また、｜ｄαｘ／ｄｘ｜／αｘ２、Ｑ、βが同じ場合、Ｌが小さくなると伸長速度は大きくなる。
【００４３】
図８に示すように、従来のシート成形口金の場合、αｘが流動方向の下流ほど小さくなるのに対し、｜ｄαｘ／ｄｘ｜が一定のため、伸長速度はαｘの２乗に反比例して急激に増加する。これに対し、本実施形態のシート成形口金の場合、αｘが流動方向の下流ほど小さくなるのに合わせて、｜ｄαｘ／ｄｘ｜を小さくすることにより、伸長速度の増加を抑制できる。このように、本実施形態のシート成形口金からは、伸長速度を小さくすることで、シート材料を圧縮する法線応力も小さくなり、バラス効果が抑制され、高品質なシートを安定して得られる。
【００４４】
ここで、本実施形態のシート成形口金による効果は縮小部の巨視的な形状で決定されるため、一部で縮小部が｜ｄαｘ／ｄｘ｜が流動方向の下流ほど小さくなっていない部分を有していてもその効果に影響は少ない。そのため、本実施形態では、巨視的な形状を表現するために、ｘ＝１／４、２／４、３／４における｜ｄαｘ／ｄｘ｜だけに着目する。さらに、前記の式を満たしていれば、縮小部は幅方向において同じ形状である必要はなく、滑らかに変化しても良い。例えば、流動方向寸法Ｌが幅方向の端部に向かって大きくなっていても、厚み方向寸法βが幅方向の端部に向かって小さくなっていても良い。
【００４５】
次に、上記範囲に含まれるよう構成できる縮小部の例を説明する。
【００４６】
図９は、本実施形態のシート成形口金の厚み方向と流動方向に沿った断面図である。この縮小部１３のαｘはすべて直線的に変化している。
【００４７】
図１０は、本実施形態のシート成形口金の厚み方向と流動方向に沿った断面図である。この縮小部１３の｜ｄαｘ／ｄｘ｜は一部、流動方向の下流ほど大きくなっている部分があるが、ｘ＝１／４、２／４、３／４における｜ｄαｘ／ｄｘ｜は流動方向の下流ほど小さい。
【００４８】
また、本実施形態のシート成形口金の縮小部は、｜ｄαｘ／ｄｘ｜／αｘ２が１０以下の範囲にすることが好ましい。｜ｄαｘ／ｄｘ｜／αｘ２が１０以下の場合、バラス効果を抑制する効果がより高まる。より好ましくは、｜ｄαｘ／ｄｘ｜／αｘ２が１以下である。ここで、｜ｄαｘ／ｄｘ｜／αｘ２は、縮小部を流動方向に２０等分した各点における｜ｄαｘ／ｄｘ｜／αｘ２の最大値である。
【００４９】
また、本実施形態のシート成形口金の縮小部は、｜ｄαｘ／ｄｘ｜／αｘ２が平均値の１０％以下の範囲にすることが好ましい。｜ｄαｘ／ｄｘ｜／αｘ２が平均値の１０％以下の場合、バラス効果を抑制する効果がより高まる。より好ましくは、｜ｄαｘ／ｄｘ｜／αｘ２が平均値の５％以下である。ここで、平均値は、縮小部を流動方向に２０分割した各点における｜ｄαｘ／ｄｘ｜／αｘ２を平均した値である。
【００５０】
また、本実施形態のシート成形口金の縮小部は、αｘの最大値が５以上の範囲にすることが好ましい。αｘの最大値が５より小さい場合、発生する伸長速度が小さく、バラス効果も小さいため、｜ｄαｘ／ｄｘ｜を規定する必要性が低い。より好ましくは、αｘの最大値が１０以上である。
【００５１】
また、本実施形態のシート成形口金の縮小部は、スリット内を流れる平均滞留時間が１００ｓ以下の範囲にすることが好ましい。スリット内を流れる平均滞留時間が１００ｓ以下の場合、縮小部で発生した法線応力があまり緩和しないため、本実施形態による効果がより明確に現れる。より好ましくは、スリット内を流れる平均滞留時間が５０ｓ以下である。ここで、スリット内を流れる平均滞留時間は、スリットの容積をシート材料の体積流量で除したものである。
【００５２】
また、本実施形態のシート成形口金は、５β≦Ｌ≦１００βであることが好ましい。
Ｌ≧５βの場合、急な縮小流れで生じる渦が減り、αｘとポリマー流れとの関係が安定するため、｜ｄαｘ／ｄｘ｜を規定することによるバラス効果抑制が顕著になる。Ｌ≦１００βの場合、厚み方向寸法の小さい、つまり高せん断流れ領域が減り、伸長流れ支配となるため、｜ｄαｘ／ｄｘ｜を規定することによるバラス効果抑制が顕著になる。より好ましくは、１０≦Ｌ／β≦５０である。
【００５３】
また、本実施形態におけるシート材料は、最長緩和時間を０．０１ｓ以上にすることが好ましい。最長緩和時間が０．０１ｓ未満の場合でも本発明の効果が得られるが、最長緩和時間を０．０１ｓ以上にすることで蓄積される応力が大きくなり、本発明の効果が顕著となる。より好ましくは、最長緩和時間が０．１ｓ以上である。
【００５４】
また、本実施形態におけるシート材料は、総流量が５０ｋｇ／ｈ以上にすることが好ましい。総流量が５０ｋｇ／ｈ未満の場合、蓄積される応力が小さく、｜ｄαｘ／ｄｘ｜を規定する必要性が低い。より好ましくは、総流量が１００ｋｇ／ｈ以上である。
【００５５】
また、本実施形態におけるシート材料は、粘度が１０Ｐａ・ｓ以上にすることが好ましい。粘度が１０Ｐａ・ｓ未満の場合、蓄積される応力が小さく、｜ｄαｘ／ｄｘ｜を規定する必要性が低い。より好ましくは、粘度が１００Ｐａ・ｓ以上である。
【００５６】
また、本実施形態における下方は、鉛直方向に対して７５°未満にすることが好ましい。下方が鉛直方向に対して７５°以上の場合、重力の影響によって吐出されたシート材料の挙動が不安定になる。より好ましくは、下方が鉛直方向に対して４５°未満である。
【実施例】
【００５７】
［実施例１］
本実施形態、すなわち図５に示すシート成形口金を用いて、実際にフィルムを製造しバラス効果を評価した結果を説明する。本実施形態における具体的なフィルムの製造方法は以下の通りである。
（１）シート材料：高密度ポリエチレン（ＨＤＰＥ）、粘度１０００Ｐａ・ｓ。ここで、粘度は、せん断速度１００／ｓ、温度２００℃の条件で、ＪＩＳ  Ｋ７１１７−２の方法で測定した。
（２）仕込み：シート材料を乾燥後、押出機に供給。押出機は２００℃に設定し、ギヤポンプ、フィルターを介した後、シート成形口金に供給した。
（３）シート成形口金：スリット幅１００ｍｍ、図５に示す縮小部の各寸法は表１に示した通りに設定し、上記樹脂を流量１００ｋｇ／ｈで吐出させた。ここで、今回は、縮小部が幅方向に同じ形状のシート成形口金を使用している。
（４）吐出：シート成形口金からシート状に押出した後、冷水で急冷固化し、成形した。
（５）バラス効果の評価：冷却固化したシートにおいて、シートの幅方向にほぼ等分に１０区分する点におけるシート厚みを電子マイクロメータ「ＰＫ−１０１２ＣＰＸ」（ミツトヨ製）で測定し、その最大値を、シート成形口金のスリット間隙で除して、スウェル比を算出した。結果を表１に示す。
［実施例２］
図５の各寸法を表１に示したように変更した以外は、実施例１と同様にしてフィルムを製造した。結果を表１に示す。この縮小部は請求項２の条件を満足する。
［実施例３］
図５の各寸法を表１に示したように変更した以外は、実施例１と同様にしてフィルムを製造した。結果を表１に示す。この縮小部は請求項３の条件を満足する。
［実施例４］
図５の各寸法を表１に示したように変更した以外は、実施例１と同様にしてフィルムを製造した。結果を表１に示す。
［比較例１］
図５の各寸法を表１に示したように変更した以外は、実施例１と同様にしてフィルムを製造した。
［比較例２］
図５の各寸法を表１に示したように変更した以外は、実施例１と同様にしてフィルムを製造した。
【００５８】
【表１】
2013176970.tif 000003
【００５９】
これらの実施例の結果、表１から、比較例１、２、３は、スウェル比が２．０以上と大きく、顕著なバラス効果が発生している。それに対し、請求項１の条件を満足する実施例１、２、３、４は、スウェル比が２．０未満と小さく、バラス効果を抑制し、高品質なシートを安定して得られる。その上、実施例１はスウェル比１．５２だったのに対し、実施例２、３、つまり請求項２、３の条件を満足する縮小部である場合は、スウェル比が１．３以下と小さく、よりバラス効果を抑制し、高品質なシートを安定して得られる。
【００６０】
また、実施例１と実施例４、比較例１と比較例３はそれぞれ同じαｘだが、請求項６の条件を満足する実施例１は比較例１よりスウェル比が約３０％低減、それに対して実施例４は比較例３よりスウェル比が約２０％低減と、請求項６の条件を満足する口金である場合は、よりバラス効果を抑制できる。
【産業上の利用可能性】
【００６１】
本発明により製造されるシートは、縮小部を長くすることなく、特定の断面形状にすることで、発生する伸長速度、応力を小さくたものである。本発明によれば、複雑な制御装置を必要とせず、バラス効果を抑制し、高品質なシートを安定して製造することが出来る。
【符号の説明】
【００６２】
１：シート材料を供給する供給管
２：シート成形口金
３：シート
４：キャスティングドラム
１１：流路
１２：マニホールド
１３：縮小部
１４：スリット
【図１】
2013176970.tif 000004
【図２】
2013176970.tif 000005
【図３】
2013176970.tif 000006
【図４】
2013176970.tif 000007
【図５】
2013176970.tif 000008
【図６】
2013176970.tif 000009
【図８】
2013176970.tif 000010
【図９】
2013176970.tif 000011
【図１０】
2013176970.tif 000012
【図７】
2013176970.tif 000013